(57)【要約】【課題】青色顔料の含まれた隔壁によって明室コントラストを向上させると同時に、青色光の輝度損失を最小限に抑えられるプラズマディスプレイパネル及びその製造方法を提供する。【解決手段】スキャン電極と維持電極とからなる複数の維持電極対が形成された前面基板と、前記複数の維持電極対に交差するように配列された複数のアドレス電極が形成された後面基板と、前記後面基板上に複数の放電セルをそれぞれ取り囲むように形成され、前記複数の放電セルのそれぞれの発光波長帯のうちの少なくとも一つに該当する色の顔料を含む複数の隔壁と、前記複数の放電セル内に形成され、前記複数の放電セルのそれぞれの発光波長帯のうちの少なくとも一つに該当する色の顔料を含む蛍光体層と、を備えることを特徴とするプラズマディスプレイパネルを提供する。【選択図】図２
2007250546.tif 000002
【特許請求の範囲】
【請求項１】
スキャン電極と維持電極とからなる複数の維持電極対が形成された前面基板と、
前記複数の維持電極対に交差するように配列された複数のアドレス電極が形成された後面基板と、
前記後面基板上に複数の放電セルをそれぞれ取り囲むように形成され、前記複数の放電セルのそれぞれの発光波長帯に該当する色の顔料を少なくとも一つ含む複数の隔壁と、
前記複数の放電セル内に形成され、前記複数の放電セルのそれぞれの発光波長帯に該当する色の顔料を少なくとも一つ含む蛍光体層と、
を備えることを特徴とする、プラズマディスプレイパネル。
【請求項２】
前記隔壁は、９０〜９９．９９ｗｔ％の低融点ガラス粉末からなり、前記隔壁に含まれる顔料の含有量は、０．０１〜１０ｗｔ％であることを特徴とする、請求項１に記載のプラズマディスプレイパネル。
【請求項３】
前記隔壁に含まれる顔料は、青色を示す有機物と無機物のうちの少なくとも一つからなることを特徴とする、請求項１に記載のプラズマディスプレイパネル。
【請求項４】
前記隔壁に含まれる顔料は、ＣｏＯＡｌ２Ｏ３、２（Ｃｏ，Ｚｎ）Ｏ・ＳｉＯ２、ＺｒＳｉＯ４のうちの少なくとも一つであることを特徴とする、請求項３に記載のプラズマディスプレイパネル。
【請求項５】
前記複数の放電セルは、
赤色を発光する第１放電セルと、
緑色を発光する第２放電セルと、
青色を発光する第３放電セルとからなり、
前記蛍光体層は、
前記第１放電セル内に形成され、赤色を示す有機物と無機物のうちの少なくとも一つからなる顔料を含む赤色蛍光体層と、
前記第２放電セル内に形成され、緑色を示す有機物と無機物のうちの少なくとも一つからなる顔料を含む緑色蛍光体層と、
前記第３放電セル内に形成され、青色を示す有機物と無機物のうちの少なくとも一つからなる顔料を含む青色蛍光体層と、からなることを特徴とする、請求項３に記載のプラズマディスプレイパネル。
【請求項６】
前記赤色蛍光体層に含まれる顔料はα−Ｆｅ２Ｏ３であり、前記緑色蛍光体層に含まれる顔料は（Ｃｏ，Ｚｎ）Ｏ・（Ａｌ，Ｃｒ）２Ｏ３、３ＣａＯ−Ｃｒ２Ｏ３・３ＳｉＯ２、（Ａｌ，Ｃｒ）２Ｏ３のうちの少なくとも一つであり、前記青色蛍光体層に含まれる顔料はＣｏＯＡｌ２Ｏ３、２（Ｃｏ，Ｚｎ）Ｏ・ＳｉＯ２、ＺｒＳｉＯ４のうちの少なくとも一つであることを特徴とする、請求項５に記載のプラズマディスプレイパネル。
【請求項７】
前記赤色、緑色及び青色蛍光体層は、８０〜９９．９９ｗｔ％の蛍光体粉末からなり、各蛍光体層に含まれる顔料の含有量は、０．０１〜２０ｗｔ％であることを特徴とする、請求項５に記載のプラズマディスプレイパネル。
【請求項８】
前記隔壁に含まれる顔料は、緑色を示す有機物と無機物のうちの少なくとも一つからなることを特徴とする、請求項１に記載のプラズマディスプレイパネル。
【請求項９】
前記隔壁に含まれる顔料は、（Ｃｏ，Ｚｎ）Ｏ・（Ａｌ，Ｃｒ）２Ｏ３、３ＣａＯ−Ｃｒ２Ｏ３・３ＳｉＯ２、（Ａｌ，Ｃｒ）２Ｏ３のうちの少なくとも一つであることを特徴とする、請求項８に記載のプラズマディスプレイパネル。
【請求項１０】
前記複数の放電セルは、
赤色を発光する第１放電セルと、
緑色を発光する第２放電セルと、
青色を発光する第３放電セルと、からなり、
前記蛍光体層は、
前記第１放電セル内に形成され、赤色を示す有機物と無機物のうちの少なくとも一つからなる顔料を含む赤色蛍光体層と、
前記第２放電セル内に形成される緑色蛍光体層と、
前記第３放電セル内に形成され、青色を示す有機物と無機物のうちの少なくとも一つからなる顔料を含む青色蛍光体層と、からなることを特徴とする、請求項８に記載のプラズマディスプレイパネル。
【請求項１１】
前記隔壁は、前記複数の放電セルのそれぞれから発光する赤色、緑色及び青色に該当する色の顔料を含むことを特徴とする、請求項１に記載のプラズマディスプレイパネル。
【請求項１２】
前記複数の放電セルは、
赤色を発光する第１放電セルと、
緑色を発光する第２放電セルと、
青色を発光する第３放電セルと、からなり、
前記隔壁は、
前記第１放電セルを取り囲むように形成され、赤色を示す有機物と無機物のうちの少なくとも一つからなる顔料を含む第１隔壁と、
前記第２放電セルを取り囲むように形成され、緑色を示す有機物と無機物のうちの少なくとも一つからなる顔料を含む第２隔壁と、
前記第３放電セルを取り囲むように形成され、青色を示す有機物と無機物のうちの少なくとも一つからなる顔料を含む第３隔壁と、からなることを特徴とする、請求項１１に記載のプラズマディスプレイパネル。
【請求項１３】
前記第１、第２、第３隔壁は、隣接する隔壁の一側面が互いに付着される、あるいは離れることを特徴とする、請求項１２に記載のプラズマディスプレイパネル。
【請求項１４】
前記第１隔壁に含まれる顔料は、α−Ｆｅ２Ｏ３であることを特徴とする、請求項１２に記載のプラズマディスプレイパネル。
【請求項１５】
前記第２隔壁に含まれる顔料は、（Ｃｏ，Ｚｎ）Ｏ・（Ａｌ，Ｃｒ）２Ｏ３、３ＣａＯ−Ｃｒ２Ｏ３・３ＳｉＯ２、（Ａｌ，Ｃｒ）２Ｏ３のうちの少なくとも一つであることを特徴とする、請求項１２に記載のプラズマディスプレイパネル。
【請求項１６】
前記第３隔壁に含まれる顔料は、ＣｏＯＡｌ２Ｏ３、２（Ｃｏ，Ｚｎ）Ｏ・ＳｉＯ２、ＺｒＳｉＯ４のうちの少なくとも一つであることを特徴とする、請求項１２に記載のプラズマディスプレイパネル。
【請求項１７】
スキャン電極と維持電極とからなる複数の維持電極対が形成された前面基板と、
前記複数の維持電極対に交差するように配列された複数のアドレス電極が形成された後面基板と、
前記後面基板上に複数の放電セルをそれぞれ取り囲むように形成され、前記複数の放電セルのそれぞれの内部に対向する側面及び上部面上に、前記複数の放電セルのそれぞれから発光する赤色、緑色及び青色波長帯に該当する色の顔料がコーティングされる複数の隔壁と、
前記複数の放電セル内に形成される蛍光体層と、
を備えることを特徴とする、プラズマディスプレイパネル。
【請求項１８】
前記赤色波長帯の光を発光する放電セル内部に対向する隔壁の側面及び上部面上には、α−Ｆｅ２Ｏ３顔料がコーティングされ、前記緑色波長帯の光を発光する放電セルの内部に対向する隔壁の側面及び上部面上には、（Ｃｏ，Ｚｎ）Ｏ・（Ａｌ，Ｃｒ）２Ｏ３、３ＣａＯ−Ｃｒ２Ｏ３・３ＳｉＯ２、（Ａｌ，Ｃｒ）２Ｏ３のうちの少なくとも一つの顔料がコーティングされ、前記青色波長帯の光を発光する放電セルの内部に対向する隔壁の側面及び上部面上には、ＣｏＯＡｌ２Ｏ３、２（Ｃｏ，Ｚｎ）Ｏ・ＳｉＯ２、ＺｒＳｉＯ４のうちの少なくとも一つの顔料がコーティングされることを特徴とする、請求項１７に記載のプラズマディスプレイパネル。
【請求項１９】
スキャン電極と維持電極とからなる複数の維持電極対が形成された前面基板と、前記複数の維持電極対に交差するように配列された複数のアドレス電極が形成された後面基板とを用意する段階と、
前記複数のアドレス電極の形成された後面基板上に、誘電体層を形成する段階と、
前記誘電体層上に、第１、第２、第３放電セルを取り囲むように複数の隔壁を形成する段階と、
前記第１放電セル内に、赤色を示す有機物と無機物のうちの少なくとも一つからなる顔料を注入し、前記第２放電セル内に、緑色を示す有機物と無機物のうちの少なくとも一つからなる顔料を注入し、前記第３放電セル内に、青色を示す有機物と無機物のうちの少なくとも一つからなる顔料を注入する段階と、
前記顔料が充填された第１、第２、第３放電セルを乾燥させ、前記各放電セルの内部に対向する前記隔壁の側面及び上部面上に前記顔料をコーティングする段階と、
前記第１放電セルの内部に赤色蛍光体層を形成し、前記第２放電セル内部に緑色蛍光体層を形成し、前記第３放電セル内部に青色蛍光体層を形成する段階と、
前記赤色、緑色及び青色蛍光体層を焼成及び乾燥する段階と、
前記前面基板と前記後面基板とを合着する段階と、
を含むことを特徴とする、プラズマディスプレイパネルの製造方法。
【請求項２０】
前記顔料注入時に、前記顔料は、前記隔壁の上部面まで覆われるように充填されることを特徴とする、請求項１９に記載のプラズマディスプレイパネルの製造方法。
【請求項２１】
前記第１放電セル内に注入される顔料はα−Ｆｅ２Ｏ３であり、前記第２放電セル内に注入される顔料は（Ｃｏ，Ｚｎ）Ｏ・（Ａｌ，Ｃｒ）２Ｏ３、３ＣａＯ−Ｃｒ２Ｏ３・３ＳｉＯ２、（Ａｌ，Ｃｒ）２Ｏ３のうちの少なくとも一つであり、前記第３放電セル内に注入される顔料はＣｏＯＡｌ２Ｏ３、２（Ｃｏ，Ｚｎ）Ｏ・ＳｉＯ２、ＺｒＳｉＯ４のうちの少なくとも一つであることを特徴とする、請求項１９に記載のプラズマディスプレイパネルの製造方法。
【発明の詳細な説明】
【技術分野】
【０００１】
本発明は、プラズマディスプレイパネル及びその製造方法に係り、特に、プラズマディスプレイパネルの隔壁及び蛍光体層に関する。
【背景技術】
【０００２】
一般に、プラズマディスプレイパネル（ｐｌａｓｍａ  ｄｉｓｐｌａｙ  ｐａｎｅｌ）は、ガス放電によって発生する紫外線が蛍光体を励起させて可視光線を発生させる表示装置として知られている。
【０００３】
プラズマディスプレイパネルは、マトリクス形態に配列された放電セルからなり、この放電セルは、図１に示すように、画像の表示面である前面基板１と、隔壁２によって前面基板１と平行に配列される後面基板３とで構成される。
【０００４】
そして、前面基板１上には、透明電極４ａとバス電極４ｂとで構成された維持電極対４、上部誘電体層６及び保護膜８が順に形成され、後面基板３上には、維持電極対４と放電を起こすためのアドレス電極５と下部誘電体層７が順に形成される。
【０００５】
また、下部誘電体層７上には、固有色の可視光線を発生するための蛍光体９が隔壁２を覆うように塗布されている。
【０００６】
この蛍光体９は、ガス放電時に発生する短い波長の真空紫外線によって励起して赤色、緑色、青色の可視光を発生するようになる。
【０００７】
このように構成されるプラズマディスプレイパネルで、蛍光体９は、プラズマ放電時に発生する紫外線によって励起して発光することによって、赤色、緑色、または青色の可視光を放出する極めて重要な役割を果たす。
【０００８】
一般に、蛍光体９はペースト状に製造され、蛍光体ペーストの組成は、蛍光体粉末（ｐｏｗｄｅｒ）と、蛍光体粉末に粘度を与えるバインダ（ｂｉｎｄｅｒ）と、溶剤とからなる。
【発明の開示】
【発明が解決しようとする課題】
【０００９】
しかしながら、このような蛍光体ペーストは、隔壁２の間に印刷及び乾燥後に、焼成過程を経ながら白色の表面色を帯びてしまう。
【００１０】
このような白色の蛍光体によって、従来のプラズマディスプレイパネルは外部光に対して高い反射率を呈し、結果としてコントラスト特性が低下するという問題があった。
【００１１】
一般に、プラズマディスプレイパネルでは明るくて鮮やかなプラズマディスプレイパネルを作るための指標として明室コントラストを言及する。
【００１２】
明室コントラストは、プラズマディスプレイパネルにおいて画質評価項目とされるほどその重要度が高まっているが、現在、明室コントラストを改善させうるような明確な方法が提示されておらず、明室コントラストを改善して明るくて鮮やかな画面が得られるプラズマディスプレイパネルが要求されている現状にある。
【００１３】
本発明は上記の問題点を解決するためのもので、その目的は、青色顔料の含まれた隔壁によって明室コントラストを向上させると同時に、青色光の輝度損失を最小限に抑えられるプラズマディスプレイパネルを提供することにある。
【００１４】
本発明の他の目的は、パネルのボディカラーを調節できるプラズマディスプレイパネルを提供することにある。
【００１５】
本発明のさらに他の目的は、顔料が含まれる、あるいはコーティングされた隔壁によって明室コントラストを向上させると同時に、輝度損失を最小限に抑えられるプラズマディスプレイパネル及びその製造方法を提供することにある。
【課題を解決するための手段】
【００１６】
上記目的を達成するために、本発明の一実施例は、スキャン電極と維持電極とからなる複数の維持電極対が形成された前面基板と、前記複数の維持電極対に交差するように配列された複数のアドレス電極が形成された後面基板と、前記後面基板上に複数の放電セルをそれぞれ取り囲むように形成され、前記複数の放電セルのそれぞれの発光波長帯のうちの少なくとも一つに該当する色の顔料を含む複数の隔壁と、前記複数の放電セル内に形成され、前記複数の放電セルのそれぞれの発光波長帯のうちの少なくとも一つに該当する色の顔料を含む蛍光体層と、を備えることを特徴とするプラズマディスプレイパネルを提供する。
【００１７】
本発明の他の実施例は、スキャン電極と維持電極とからなる複数の維持電極対が形成された前面基板と、前記複数の維持電極対に交差するように配列された複数のアドレス電極が形成された後面基板と、前記後面基板上に複数の放電セルをそれぞれ取り囲むように形成され、前記複数の放電セルのそれぞれの内部に対向する側面及び上部面上に、前記複数の放電セルのそれぞれから発光する赤色、緑色及び青色波長帯に該当する色の顔料がコーティングされる複数の隔壁と、前記複数の放電セル内に形成される蛍光体層と、を備えることを特徴とするプラズマディスプレイパネルを提供する。
【００１８】
本発明のさらに他の実施例は、スキャン電極と維持電極とからなる複数の維持電極対が形成された前面基板と、前記複数の維持電極対に交差するように配列された複数のアドレス電極が形成された後面基板とを用意する段階と、前記複数のアドレス電極の形成された後面基板上に、誘電体層を形成する段階と、前記誘電体層上に、第１、第２、第３放電セルを取り囲むように複数の隔壁を形成する段階と、前記第１放電セル内に、赤色を示す有機物と無機物のうちの少なくとも一つからなる顔料を注入し、前記第２放電セル内に、緑色を示す有機物と無機物のうちの少なくとも一つからなる顔料を注入し、前記第３放電セル内に、青色を示す有機物と無機物のうちの少なくとも一つからなる顔料を注入する段階と、前記顔料が充填された第１、第２、第３放電セルを乾燥させ、前記各放電セルの内部に対向する前記隔壁の側面及び上部面上に前記顔料をコーティングする段階と、前記第１放電セルの内部に赤色蛍光体層を形成し、前記第２放電セル内部に緑色蛍光体層を形成し、前記第３放電セル内部に青色蛍光体層を形成する段階と、前記赤色、緑色及び青色蛍光体層を焼成及び乾燥する段階と、前記前面基板と前記後面基板とを合着する段階と、を含むことを特徴とするプラズマディスプレイパネルの製造方法を提供する。
【発明の効果】
【００１９】
本発明に係るプラズマディスプレイパネルによれば、青色顔料を含む隔壁を使用しているため、明室コントラストを向上させると同時に、青色光の輝度損失を最小限に抑えることができ、かつ、全体的なパネルのボディカラーが青色を帯び、外観をより立派にすることが可能になる。
【発明を実施するための最良の形態】
【００２０】
以下、添付の図面を参照しつつ、本発明の好適な実施例について詳細に説明する。
【００２１】
図２は、本発明の第１実施例によるプラズマディスプレイパネルを示す断面図である。図２を参照して、本発明によるプラズマディスプレイパネルの第１実施例について説明すると、下記の通りである。
【００２２】
本発明の第１実施例では、図２に示すように、基板１０と後面基板２０が互いに所定間隔をおいて平行に配置される。
【００２３】
まず、前面基板１０上にスキャン電極と維持電極とからなる複数の維持電極対１２が形成され、維持電極対１２上には上部誘電体層１４が形成され、上部誘電体層１４上には、ＭｇＯを含む保護膜１６が形成される。
【００２４】
次に、前面基板１０に対向する後面基板２０上には、前面基板１０の維持電極対１２と直交状態に配置される複数のアドレス電極２２が形成され、アドレス電極２２上には下部誘電体層２４が形成される。
【００２５】
なお、下部誘電体層２４の形成された後面基板２０上には、複数の放電セル４１，４３，４５を取り囲むように複数の隔壁３０が形成され、複数の放電セル４１，４３，４５内には蛍光体層５１，５３，５５がそれぞれ形成される。
【００２６】
ここで、隔壁３０は、青色波長帯で高い反射率を有するように、青色を示す有機物と無機物の少なくとも一つからなる顔料を含むことが好ましい。
【００２７】
また、隔壁３０に含まれる顔料は、コバルトブルー系顔料、プルシアン系顔料、トルコブルー系顔料、Ｃｏ−Ｚｎ−Ｓｉ系顔料のうち、少なくとも一つとすれば良い。
【００２８】
また、隔壁３０に含まれる顔料は、ＣｏＯＡｌ２Ｏ３、２（Ｃｏ，Ｚｎ）Ｏ・ＳｉＯ２、ＺｒＳｉＯ４のうちの少なくとも一つにしても良い。
【００２９】
そして、隔壁３０は、９０〜９９．９９ｗｔ％の低融点ガラス粉末と、０．０１〜１０ｗｔ％の顔料とからなることが好ましい。
【００３０】
ここで、複数の放電セルは、赤色を発光する第１放電セル４１と、緑色を発光する第２放電セル４３と、青色を発光する第３放電セル４５とからなり、蛍光体層は、第１放電セル４１内に形成され、赤色波長帯で高い反射率を持つように、赤色を示す有機物と無機物のうちの少なくとも一つからなる顔料を含む赤色蛍光体層５１と、第２放電セル４３内に形成され、緑色波長帯で高い反射率を持つように、緑色を示す有機物と無機物のうちの少なくとも一つからなる顔料を含む緑色蛍光体層５３と、第３放電セル４５内に形成され、青色波長帯で高い反射率を持つように、青色を示す有機物と無機物のうちの少なくとも一つからなる顔料を含む青色蛍光体層５５とからなる。
【００３１】
ここで、赤色蛍光体層５１に含まれる顔料は酸化鉄系顔料であり、緑色蛍光体層５３に含まれる顔料はコバルトグリーン系顔料、エメラルドグリーン系顔料、酸化クロームグリーン系顔料、クロム−アルミナグリーン系顔料、ビクトリアグリーン系顔料のうちの少なくとも一つであり、青色蛍光体層５５に含まれる顔料はコバルトブルー系顔料、プルシアン系顔料、トルコブルー系顔料、Ｃｏ−Ｚｎ−Ｓｉ系顔料のうちの少なくとも一つであってもよい。
【００３２】
また、赤色蛍光体層５１に含まれる顔料はα−Ｆｅ２Ｏ３であり、緑色蛍光体層５３に含まれる顔料は（Ｃｏ，Ｚｎ）Ｏ・（Ａｌ，Ｃｒ）２Ｏ３、３ＣａＯ−Ｃｒ２Ｏ３・３ＳｉＯ２、（Ａｌ，Ｃｒ）２Ｏ３のうちの少なくとも一つであり、青色蛍光体層５５に含まれる顔料はＣｏＯＡｌ２Ｏ３、２（Ｃｏ，Ｚｎ）Ｏ・ＳｉＯ２、ＺｒＳｉＯ４のうちの少なくとも一つであってもよい。
【００３３】
そして、赤色、緑色及び青色蛍光体層５１，５３，５５は、８０〜９９．９９ｗｔ％の蛍光体粉末と、０．０１〜２０ｗｔ％の顔料からなる。
【００３４】
一方、本発明は、上記の図２の実施例に限定されず、蛍光体層には顔料を含めずに隔壁にのみ青色顔料を含めても良く、この場合には、外光の反射率が図２の実施例に比べて高いが、青色光の輝度損失を減らすことができる他、工程の単純化が図られるという利点がある。
【００３５】
上述した本発明の第１実施例によるプラズマディスプレイパネルは、白色を帯びて外光の反射率が高くなり、結果として明室コントラストの低下を招く従来の隔壁と違い、隔壁に青色顔料を混合して外光に対する反射率を効果的に下げ、青色光の反射によって輝度値が低い青色光の輝度損失を減らすことができる。また、赤色顔料を含む赤色蛍光体層、緑色顔料を含む緑色蛍光体層、青色顔料を含む青色蛍光体層によって入射光の反射率を下げることによって明室コントラストを向上させる他、全体的な輝度損失を最小限に抑えることができる。
【００３６】
図３は、本発明の第１実施例で用いられる青色隔壁の反射率と既存隔壁の反射率とを比較したグラフである。
【００３７】
図３に示すように、青色顔料を含む青色隔壁は、約４００〜５００ｎｍ波長帯で高い反射率を示し、その他の波長帯では相対的に低い反射率を示す。
【００３８】
したがって、青色隔壁は、青色波長帯以外では反射率が低いため明室コントラストを向上させ、青色波長帯では反射率が高いため青色の輝度損失を抑えるという利点を有する。
【００３９】
また、本発明の第１実施例によるプラズマディスプレイパネルは、青色顔料を混合した青色隔壁を使用しているため、全体的なパネルのボディカラーが青色を帯び、外観をより立派にすることができる。
【００４０】
図４は、本発明の第２実施例によるプラズマディスプレイパネルを示す断面図である。図４を参照して、本発明によるプラズマディスプレイパネルの第２実施例について説明すると、下記の通りである。
【００４１】
本発明の第２実施例では、図４に示すように、前面基板１０と後面基板２０が互いに所定間隔をおいて平行に配置される。
【００４２】
まず、前面基板１０上に、スキャン電極と維持電極とからなる複数の維持電極対１２が形成され、維持電極対１２上には上部誘電体層１４が形成され、上部誘電体層１４上には、ＭｇＯを含む保護膜１６が形成される。
【００４３】
一方、前面基板１０に対向する後面基板２０上には、前面基板１０の維持電極対１２と直交状態に配置される複数のアドレス電極２２が形成され、アドレス電極２２上には下部誘電体層２４が形成される。
【００４４】
続いて、下部誘電体層２４の形成された後面基板２０上には、複数の放電セル４１，４３，４５をそれぞれ取り囲むように複数の隔壁３０が形成され、複数の放電セル４１，４３，４５内には蛍光体層５１，５３，５５がそれぞれ形成される。
【００４５】
ここで、隔壁３０には、緑色波長帯で高い反射率を有するように、緑色を示す有機物と無機物のうちの少なくとも一つからなる顔料を含むことが好ましい。
【００４６】
また、隔壁３０に含まれる顔料は、コバルトグリーン系顔料、エメラルドグリーン系顔料、酸化クロームグリーン系顔料、クロム−アルミナグリーン系顔料、ビクトリアグリーン系顔料のうちの少なくとも一つとすれば良い。
【００４７】
また、隔壁３０に含まれる顔料は、（Ｃｏ，Ｚｎ）Ｏ・（Ａｌ，Ｃｒ）２Ｏ３、３ＣａＯ−Ｃｒ２Ｏ３・３ＳｉＯ２、（Ａｌ，Ｃｒ）２Ｏ３のうちの少なくとも一つであってもよい。
【００４８】
そして、隔壁３０は、９０〜９９．９９ｗｔ％の低融点ガラス粉末と、０．０１〜１０ｗｔ％の顔料とからなることが好ましい。
【００４９】
ここで、複数の放電セルは、赤色を発光する第１放電セル４１と、緑色を発光する第２放電セル４３と、及び青色を発光する第３放電セル４５とからなり、蛍光体層は、第１放電セル４１内に形成され、赤色波長帯で高い反射率を持つように、赤色を示す有機物と無機物のうちの少なくとも一つからなる顔料を含む赤色蛍光体層５１と、前記第２放電セル４３内に形成され、顔料を含まない緑色蛍光体層５３と、第３放電セル４５内に形成され、青色波長帯で高い反射率を持つように、青色を示す有機物と無機物のうちの少なくとも一つからなる顔料を含む青色蛍光体層５５とからなる。
【００５０】
ここで、赤色蛍光体層５１に含まれる顔料は酸化鉄系顔料であり、青色蛍光体層５５に含まれる顔料はコバルトブルー系顔料、プルシアン系顔料、トルコブルー系顔料、Ｃｏ−Ｚｎ−Ｓｉ系顔料のうちの少なくとも一つであってもよい。
【００５１】
また、赤色蛍光体層５１に含まれる顔料はα−Ｆｅ２Ｏ３であり、青色蛍光体層５５に含まれる顔料はＣｏＯＡｌ２Ｏ３、２（Ｃｏ，Ｚｎ）Ｏ・ＳｉＯ２、ＺｒＳｉＯ４のうちの少なくとも一つであってもよい。
【００５２】
そして、赤色及び青色蛍光体層５１，５５は、８０〜９９．９９ｗｔ％の蛍光体粉末と、０．０１〜２０ｗｔ％の顔料とからなる。
【００５３】
上述した本発明の第２実施例によるプラズマディスプレイパネルは、隔壁には緑色顔料が含まれ、緑色蛍光体層には顔料が含まれないが、その理由は次の通りである。
【００５４】
図５Ａ乃至図５Ｃは、本発明の第２実施例で用いられる蛍光体の反射率と既存蛍光体の反射率とを比較したグラフである。
【００５５】
図５Ａは、既存蛍光体層と赤色顔料を含む赤色蛍光体層の反射率を比較したグラフで、図５Ｂは、既存蛍光体層と緑色顔料を含む緑色蛍光体層の反射率を比較したグラフで、図５Ｃは、既存蛍光体層と青色蛍光体層の反射率を比較したグラフである。
【００５６】
図５Ａに示すように、赤色顔料の含まれた赤色蛍光体層は、約５５０〜６５０ｎｍ波長帯で高い反射率を示し、その他の波長帯では相対的に低い反射率を示す。
【００５７】
したがって、赤色顔料を含む赤色蛍光体層は、赤色波長帯以外では反射率が低いため明室コントラストが向上し、赤色波長帯では反射率が高いため赤色純度が高くなるという利点を有する。
【００５８】
また、図５Ｃに示すように、青色顔料を含む青色蛍光体層は、約４００〜５００ｎｍ波長帯で高い反射率を示し、その他の波長帯では相対的に低い反射率を示す。
【００５９】
したがって、青色顔料を含む青色蛍光体層は、青色波長帯以外では反射率が低いため明室コントラストが向上し、青色波長帯では反射率が高いため青色純度が高くなるという利点を有する。
【００６０】
また、図５Ｂに示すように、緑色顔料を含む緑色蛍光体層は、約５００〜６００ｎｍ波長帯で高い反射率を示し、その他の波長帯では相対的に低い反射率を示すが、各波長帯の反射率差が赤色及び青色蛍光体に比べて小さい。
【００６１】
したがって、緑色顔料を含む緑色蛍光体層は、緑色波長帯と他の波長帯との反射率差が大きくないため、他の蛍光体層に比べて明室コントラストの向上が大きくない。
【００６２】
そして、赤色、緑色及び青色顔料が混合された各蛍光体層は、全体的なパネルの明室コントラストを向上させるが、輝度の損失を招くことがある。
【００６３】
したがって、本発明の第２実施例によるプラズマディスプレイパネルは、赤色蛍光体層と青色蛍光体層にのみ顔料を混合することによってパネルの明室コントラストを向上させ、緑色蛍光体層は顔料を混合させないことから輝度損失を最小限に抑えることができる。
【００６４】
しかしながら、赤色蛍光体層と青色蛍光体層にのみ顔料を含有させる場合、赤色顔料の含まれた赤色蛍光体層は、他の顔料の含まれた蛍光体層に比べて光の吸収率が高いため、パネルが全体的に赤く見えることがある。
【００６５】
したがって、本発明の第２実施例によるプラズマディスプレイパネルは、隔壁に緑色顔料を混合することによってパネルのボディカラーを調整し、外光に対する反射率低減にも寄与することができる。
【００６６】
図６は、本発明の第３実施例によるプラズマディスプレイパネルを示す断面図である。図６を参照して、本発明によるプラズマディスプレイパネルの第３実施例について説明すると、次の通りである。
【００６７】
本発明の第３実施例では、図６に示すように、前面基板１０と後面基板２０が互いに所定間隔をおいて平行に配置される。
【００６８】
まず、前面基板１０上にスキャン電極と維持電極とからなる複数の維持電極対１２が形成され、維持電極対１２上には上部誘電体層１４が形成され、上部誘電体層１４上には、ＭｇＯを含む保護膜１６が形成される。
【００６９】
一方、前面基板１０に対向する後面基板２０上には、前面基板１０の維持電極対１２と直交状態に配置される複数のアドレス電極２２が形成され、アドレス電極２２上には下部誘電体層２４が形成される。
【００７０】
下部誘電体層２４の形成された後面基板２０上には、複数の放電セル４１，４３，４５をそれぞれ取り囲むように複数の隔壁３１，３３，３５が形成され、複数の放電セル４１，４３，４５内には蛍光体層５１，５３，５５が形成される。
【００７１】
ここで、隔壁３１，３３，３５には、複数の放電セル４１、４３、４５のそれぞれから発光する赤色、緑色及び青色に該当する顔料が含まれることが好ましい。
【００７２】
ここで、複数の放電セルは、赤色を発光する第１放電セル４１と、緑色を発光する第２放電セル４３と、青色を発光する第３放電セル４５とからなり、隔壁は、第１放電セル４１を取り囲むように形成され、赤色波長帯で高い反射率を持つように、赤色を示す有機物と無機物のうちの少なくとも一つからなる顔料を含む第１隔壁３１と、第２放電セル４３を取り囲むように形成され、緑色波長帯で高い反射率を持つように、緑色を示す有機物と無機物のうちの少なくとも一つからなる顔料を含む第２隔壁３３と、第３放電セル４５を取り囲むように形成され、青色波長帯で高い反射率を持つように、青色を示す有機物と無機物のうちの少なくとも一つからなる顔料を含む第３隔壁３５とからなる。
【００７３】
ここで、第１乃至第３隔壁３１，３３，３５は、隣接する隔壁の一側面が互いに付着されても、離れても良い。図６に示す本発明の第３実施例によるプラズマディスプレイパネルは、隣接する隔壁の側面が互いに付着する構造とした。
【００７４】
ここで、第１隔壁３１に含まれる顔料は、赤色波長帯で高い反射率を示し、その他の波長帯では相対的に低い反射率を示す酸化鉄系顔料とすれば良い。
【００７５】
また、第１隔壁３１に含まれる顔料はα−Ｆｅ２Ｏ３とすれば良い。
【００７６】
ここで、第２隔壁３３に含まれる顔料は、緑色波長帯で高い反射率を示し、その他の波長帯では相対的に低い反射率を示すコバルトグリーン系顔料、エメラルドグリーン系顔料、酸化クロームグリーン系顔料、クロム−アルミナグリーン系顔料、ビクトリアグリーン系顔料のうちの少なくとも一つとすれば良い。
【００７７】
また、第２隔壁３３に含まれる顔料は、（Ｃｏ，Ｚｎ）Ｏ・（Ａｌ，Ｃｒ）２Ｏ３、３ＣａＯ−Ｃｒ２Ｏ３・３ＳｉＯ２、（Ａｌ，Ｃｒ）２Ｏ３のうちの少なくとも一つとすれば良い。
【００７８】
ここで、第３隔壁３５に含まれる顔料は、青色波長帯で高い反射率を示し、その他の波長帯では相対的に低い反射率を示すコバルトブルー系顔料、プルシアン系顔料、トルコブルー系顔料、Ｃｏ−Ｚｎ−Ｓｉ系顔料のうちの少なくとも一つとすれば良い。
【００７９】
また、第３隔壁３５に含まれる顔料は、ＣｏＯＡｌ２Ｏ３、２（Ｃｏ，Ｚｎ）Ｏ・ＳｉＯ２、ＺｒＳｉＯ４のうちの少なくとも一つとすれば良い。
【００８０】
そして、第１乃至第３隔壁３１，３３，３５は、９０〜９９．９９ｗｔ％の低融点ガラス粉末と、０．０１〜１０ｗｔ％の顔料とからなることが好ましい。
【００８１】
ここで、複数の放電セルは、赤色を発光する第１放電セル４１と、緑色を発光する第２放電セル４３と、青色を発光する第３放電セル４５とからなり、蛍光体層は、第１放電セル４１内に形成され、赤色波長帯で高い反射率を持つように、赤色を示す有機物と無機物のうちの少なくとも一つからなる顔料を含む赤色蛍光体層５１と、第２放電セル４３内に形成され、緑色波長帯で高い反射率を持つように、緑色を示す有機物と無機物のうちの少なくとも一つからなる顔料を含む緑色蛍光体層５３と、第３放電セル４５内に形成され、青色波長帯で高い反射率を持つように、青色を示す有機物と無機物のうちの少なくとも一つからなる顔料を含む青色蛍光体層５５とからなる。
【００８２】
ここで、赤色蛍光体層５１に含まれる顔料は酸化鉄系顔料であり、緑色蛍光体層５３に含まれる顔料はコバルトグリーン系顔料、エメラルドグリーン系顔料、酸化クロームグリーン系顔料、クロム−アルミナグリーン系顔料、ビクトリアグリーン系顔料のうちの少なくとも一つであり、青色蛍光体層５５に含まれる顔料はコバルトブルー系顔料、プルシアン系顔料、トルコブルー系顔料、Ｃｏ−Ｚｎ−Ｓｉ系顔料のうちの少なくとも一つであってもよい。
【００８３】
また、赤色蛍光体層５１に含まれる顔料はα−Ｆｅ２Ｏ３であり、緑色蛍光体層５３に含まれる顔料は（Ｃｏ，Ｚｎ）Ｏ・（Ａｌ，Ｃｒ）２Ｏ３、３ＣａＯ−Ｃｒ２Ｏ３・３ＳｉＯ２、（Ａｌ，Ｃｒ）２Ｏ３のうちの少なくとも一つであり、青色蛍光体層５５に含まれる顔料はＣｏＯＡｌ２Ｏ３、２（Ｃｏ，Ｚｎ）Ｏ・ＳｉＯ２、ＺｒＳｉＯ４のうちの少なくとも一つであってもよい。
【００８４】
そして、赤色、緑色及び青色蛍光体層５１，５３，５５は、８０〜９９．９９ｗｔ％の蛍光体粉末と、０．０１〜２０ｗｔ％の顔料とからなる。
【００８５】
ここで、本発明に第３実施例によるプラズマディスプレイパネルは、赤色、緑色及び青色蛍光体層５１，５３，５５がそれぞれ赤色、緑色及び青色波長帯に該当する顔料を含むとしたが、場合によっては顔料を含まなくても良い。
【００８６】
さらに、蛍光体層に顔料を含む場合には、赤色、緑色及び青色蛍光体層５１，５３，５５に含まれる顔料は、第１乃至第３隔壁３１，３３，３５に含まれた顔料と同一であっても異なっても良い。
【００８７】
図７は、本発明の第４実施例によるプラズマディスプレイパネルを示す断面図である。図７を参照して、本発明によるプラズマディスプレイパネルの第４実施例について説明すると、下記の通りである。
【００８８】
本発明の第４実施例は、図７に示すように、前面基板１０と後面基板２０が互いに所定間隔をおいて平行に配置される。
【００８９】
まず、前面基板１０上にスキャン電極と維持電極とからなる複数の維持電極対１２が形成され、維持電極対１２上には上部誘電体層１４が形成され、上部誘電体層１４上には、ＭｇＯを含む保護膜１６が形成される。
【００９０】
一方、前面基板１０に対向する後面基板２０上には、前面基板１０の維持電極対１２と直交状態に配置される複数のアドレス電極２２が形成され、アドレス電極２２上には下部誘電体層２４が形成される。
【００９１】
下部誘電体層２４の形成された後面基板２０上には、複数の放電セル４１，４３，４５をそれぞれ取り囲むように複数の隔壁３０が形成され、複数の隔壁３０は、複数の放電セル４１，４３，４５のそれぞれの内部に対向する側面及び上部面上に、複数の放電セル４１，４３，４５のそれぞれから発光する赤色、緑色及び青色波長帯に該当する色の顔料６１，６３，６５がコーティングされる。
【００９２】
続いて、複数の放電セル４１，４３，４５内には蛍光体層５１，５３，５５が形成される。
【００９３】
ここで、複数の放電セルは、赤色を発光する第１放電セル４１と、緑色を発光する第２放電セル４３と、青色を発光する第３放電セル４５とからなる。
【００９４】
また、赤色波長帯の光を発光する第１放電セル４１の内部に対向する隔壁の側面及び上部面上には、赤色波長帯で高い反射率を示し、その他の波長帯では相対的に低い反射率を示す酸化鉄系顔料がコーティングされ、緑色波長帯の光を発光する第２放電セル４３の内部に対向する隔壁の側面及び上部面上には、緑色波長帯で高い反射率を示し、その他の波長帯では相対的に低い反射率を示すコバルトグリーン系顔料、エメラルドグリーン系顔料、酸化クロームグリーン系顔料、クロム−アルミナグリーン系顔料、ビクトリアグリーン系顔料のうちの少なくとも一つがコーティングされ、青色波長帯の光を発光する第３放電セル４５の内部に対向する隔壁の側面及び上部面上には、青色波長帯で高い反射率を示し、その他の波長帯では相対的に低い反射率を示すコバルトブルー系顔料、プルシアン系顔料、トルコブルー系顔料、Ｃｏ−Ｚｎ−Ｓｉ系顔料のうちの少なくとも一つがコーティングされる。
【００９５】
また、赤色波長帯の光を発光する第１放電セル４１の内部に対向する隔壁の側面及び上部面上にはα−Ｆｅ２Ｏ３顔料がコーティングされ、緑色波長帯の光を発光する第２放電セル４３の内部に対向する隔壁の側面及び上部面上には、（Ｃｏ，Ｚｎ）Ｏ・（Ａｌ，Ｃｒ）２Ｏ３、３ＣａＯ−Ｃｒ２Ｏ３・３ＳｉＯ２、（Ａｌ、Ｃｒ）２Ｏ３のうちの少なくとも一つの顔料がコーティングされ、青色波長帯の光を発光する第３放電セル４５の内部に対向する隔壁の側面及び上部面上には、ＣｏＯＡｌ２Ｏ３、２（Ｃｏ，Ｚｎ）Ｏ・ＳｉＯ２、ＺｒＳｉＯ４のうちの少なくとも一つの顔料がコーティングされる。
【００９６】
ここで、蛍光体層は、第１放電セル４１内に形成され、赤色波長帯で高い反射率を持つように、赤色を示す有機物と無機物のうちの少なくとも一つからなる顔料を含む赤色蛍光体層５１と、第２放電セル４３内に形成され、緑色波長帯で高い反射率を持つように、緑色を示す有機物と無機物のうちの少なくとも一つからなる顔料を含む緑色蛍光体層５３と、第３放電セル４５内に形成され、青色波長帯で高い反射率を持つように、青色を示す有機物と無機物のうちの少なくとも一つからなる顔料を含む青色蛍光体層５５とからなる。
【００９７】
ここで、赤色蛍光体層５１に含まれる顔料は酸化鉄系顔料であり、緑色蛍光体層５３に含まれる顔料はコバルトグリーン系顔料、エメラルドグリーン系顔料、酸化クロームグリーン系顔料、クロム−アルミナグリーン系顔料、ビクトリアグリーン系顔料のうちの少なくとも一つであり、青色蛍光体層５５に含まれる顔料はコバルトブルー系顔料、プルシアン系顔料、トルコブルー系顔料、Ｃｏ−Ｚｎ−Ｓｉ系顔料のうちの少なくとも一つであってもよい。
【００９８】
そして、赤色蛍光体層５１に含まれる顔料はα−Ｆｅ２Ｏ３であり、緑色蛍光体層５３に含まれる顔料は（Ｃｏ，Ｚｎ）Ｏ・（Ａｌ，Ｃｒ）２Ｏ３、３ＣａＯ−Ｃｒ２Ｏ３・３ＳｉＯ２、（Ａｌ，Ｃｒ）２Ｏ３のうちの少なくとも一つであり、青色蛍光体層５５に含まれる顔料はＣｏＯＡｌ２Ｏ３、２（Ｃｏ，Ｚｎ）Ｏ・ＳｉＯ２、ＺｒＳｉＯ４のうちの少なくとも一つであってもよい。
【００９９】
また、赤色、緑色及び青色蛍光体層５１，５３，５５は、８０〜９９．９９ｗｔ％の蛍光体粉末と、０．０１〜２０ｗｔ％の顔料からなる。
【０１００】
ここで、本発明の第４実施例によるプラズマディスプレイパネルは、本発明の第３実施例と同様に、赤色、緑色及び青色蛍光体層５１，５３，５５はそれぞれ赤色、緑色及び青色波長帯に該当する顔料を含むとしたが、場合によっては顔料を含まなくても良い。
【０１０１】
また、蛍光体層に顔料を含む場合には、赤色、緑色及び青色蛍光体層５１，５３，５５に含まれる顔料は、隔壁３０にコーティングされた顔料と同一であっても異なっても良い。
【０１０２】
図８Ａ乃至図８Ｃは、本発明の第３及び第４実施例で用いられる隔壁の反射率と既存の隔壁の反射率とを比較したグラフである。
【０１０３】
図８Ａに示すように、赤色顔料が含まれる、あるいはコーティングされた隔壁は、約５５０〜６５０ｎｍ波長帯で高い反射率を示し、その他の波長帯では相対的に低い反射率を示す。
【０１０４】
また、図８Ｂに示すように、緑色顔料が含まれる、あるいはコーティングされた隔壁は、約５００〜６００ｎｍ波長帯で高い反射率を示し、その他の波長帯では相対的に低い反射率を示す。
【０１０５】
そして、図８Ｃに示すように、青色顔料が含まれる、あるいはコーティングされた隔壁は、約４００〜５００ｎｍ波長帯で高い反射率を示し、その他の波長帯では相対的に低い反射率を示す。
【０１０６】
したがって、本発明の第３及び第４実施例によるプラズマディスプレイパネルは、赤色、緑色及び青色顔料が含まれる、あるいはコーティングされた隔壁が、それぞれの色に該当する波長帯以外では入射光の反射率が低いため明室コントラストが向上し、それぞれの色に該当する波長帯では反射率が高いためそれぞれの色の輝度損失を低減できるという利点を有する。
【０１０７】
また、本発明の第３及び第４実施例によるプラズマディスプレイパネルは、蛍光体層に顔料を含有させることによって入射光の反射率を下げ、明室コントラストを向上させることができ、且つ、全体的な輝度損失を最小限に抑えることができる。
【０１０８】
図９Ａ乃至図９Ｆは、本発明によるプラズマディスプレイパネルの製造方法の一実施例を示す断面図である。図９Ａ乃至図９Ｆを参照して、本発明によるプラズマディスプレイパネルの製造方法の一実施例について説明すると、下記の通りである。
【０１０９】
まず、図９Ａに示すように、スキャン電極と維持電極とからなる複数の維持電極対１２が形成された前面基板１０と、複数の維持電極対１２に交差するように配列された複数のアドレス電極２２が形成された後面基板２０とを用意する。
【０１１０】
ここで、維持電極対１２上には上部誘電体層１４が形成され、上部誘電体層１４上には、ＭｇＯを含む保護膜１６が形成される。
【０１１１】
次に、複数のアドレス電極２２の形成された後面基板２０上に、下部誘電体層２４を形成する。
【０１１２】
続いて、図９Ｂに示すように、下部誘電体層２４上に第１、第２、第３放電セル４１，４３，４５を取り囲むように複数の隔壁３０を形成する。
【０１１３】
その後、図９Ｃに示すように、第１放電セル４１内に、赤色を示す有機物と無機物のうちの少なくとも一つからなる顔料６１を注入し、第２放電セル４３内に、緑色を示す有機物と無機物のうちの少なくとも一つからなる顔料６３を注入し、第３放電セル４５内に、青色を示す有機物と無機物のうちの少なくとも一つからなる顔料６５を注入する。
【０１１４】
ここで、第１放電セル４１内に注入される顔料は、赤色波長帯で高い反射率を示し、その他の波長帯では相対的に低い反射率を示す酸化鉄系顔料であり、第２放電セル４３内に注入される顔料は、緑色波長帯で高い反射率を示し、その他の波長帯では相対的に低い反射率を示すコバルトグリーン系顔料、エメラルドグリーン系顔料、酸化クロームグリーン系顔料、クロム−アルミナグリーン系顔料、ビクトリアグリーン系顔料のうちの少なくとも一つであり、第３放電セル４５内に注入される顔料は、青色波長帯で高い反射率を示し、その他の波長帯では相対的に低い反射率を示すコバルトブルー系顔料、プルシアン系顔料、トルコブルー系顔料、Ｃｏ−Ｚｎ−Ｓｉ系顔料のうちの少なくとも一つであってもよい。
【０１１５】
また、第１放電セル内に注入される顔料はα−Ｆｅ２Ｏ３であり、第２放電セル内に注入される顔料は（Ｃｏ、Ｚｎ）Ｏ・（Ａｌ、Ｃｒ）２Ｏ３、３ＣａＯ−Ｃｒ２Ｏ３・３ＳｉＯ２、（Ａｌ、Ｃｒ）２Ｏ３のうちの少なくとも一つであり、第３放電セル内に注入される顔料はＣｏＯＡｌ２Ｏ３、２（Ｃｏ，Ｚｎ）Ｏ・ＳｉＯ２、ＺｒＳｉＯ４のうちの少なくとも一つであってもよい。
【０１１６】
ここで、顔料６１，６３，６５を注入する方法は、ディスペンシング法やインクジェット注入法とすれば良い。
【０１１７】
また、顔料注入時に、顔料６１，６３，６５は、隔壁３０の上部面まで覆われるように充填することが好ましい。
【０１１８】
その後、図９Ｄに示すように、顔料６１，６３，６５の充填された第１、第２、第３放電セル４１，４３，４５を、４００〜６００℃程度の温度で乾燥させ、各放電セルの内部に対向する隔壁の側面及び上部面上に顔料をコーティングする。
【０１１９】
続いて、図９Ｅに示すように、第１放電セル４１の内部に赤色蛍光体層５１を形成し、第２放電セル４３の内部に緑色蛍光体層５３を形成し、第３放電セル４５の内部に青色蛍光体層５５を形成する。
【０１２０】
ここで、赤色、緑色及び青色蛍光体層５１，５３，５５には、外光の反射率の低減や輝度上昇のために色顔料が含まれても良く、色顔料が含まれなくても良い。
【０１２１】
また、赤色、緑色及び青色蛍光体層５１，５３，５５に含まれる顔料は、隔壁３０にコーティングされた顔料と同一であっても異なっても良い。
【０１２２】
その後、赤色、緑色及び青色蛍光体層５１，５３，５５を焼成及び乾燥する。
【０１２３】
最後に、図９Ｆに示すように、前面基板１０と後面基板２０を互いに所定間隔をおいて平行に合着することによって、プラズマディスプレイパネルの製作を完了する。
【０１２４】
図１０は、本発明によるプラズマディスプレイパネルの製造方法の一実施例で利用されるインクジェット注入法を示す図である。
【０１２５】
図１０に示すように、インクジェットヘッド７１には、各セルに充填する色顔料インキ６０が入っている。
【０１２６】
そして、色顔料インキは帯電電極７３を通過しながら、色顔料液滴６０’に変わり、この液滴６０’は複数の隔壁３０間の各セル内に注入されて充填される。
【０１２７】
ここで、色顔料インキ６０は隔壁３０の上部面が覆われるように充填されることが好ましい。これは、隔壁から反射される外光の反射率を下げるためには色顔料が隔壁３０の上部面までコーティングしなければならないためである。
【０１２８】
以上説明した内容に基づき、本発明の技術思想を逸脱しない範囲で様々な変更及び修正が可能であることが当業者にとっては明らかである。したがって、本発明の技術的範囲は、実施例に記載された内容に限定されるべきではなく、特許請求の範囲によって定められるべきである。
【図面の簡単な説明】
【０１２９】
【図１】一般のプラズマディスプレイパネルを示す断面図である。
【図２】本発明の第１実施例によるプラズマディスプレイパネルを示す断面図である。
【図３】本発明の第１実施例で用いられる青色隔壁の反射率と既存の隔壁の反射率とを比較したグラフである。
【図４】本発明の第２実施例によるプラズマディスプレイパネルを示す断面図である。
【図５Ａ】本発明の第２実施例で用いられる蛍光体層の反射率と既存の蛍光体層の反射率とを比較したグラフである。
【図５Ｂ】本発明の第２実施例で用いられる蛍光体層の反射率と既存の蛍光体層の反射率とを比較したグラフである。
【図５Ｃ】本発明の第２実施例で用いられる蛍光体層の反射率と既存の蛍光体層の反射率とを比較したグラフである。
【図６】本発明の第３実施例によるプラズマディスプレイパネルを示す断面図である。
【図７】本発明の第４実施例によるプラズマディスプレイパネルを示す断面図である。
【図８Ａ】本発明の第３及び第４実施例で用いられる隔壁の反射率と既存の隔壁の反射率とを比較したグラフである。
【図８Ｂ】本発明の第３及び第４実施例で用いられる隔壁の反射率と既存の隔壁の反射率とを比較したグラフである。
【図８Ｃ】本発明の第３及び第４実施例で用いられる隔壁の反射率と既存の隔壁の反射率とを比較したグラフである。
【図９Ａ】本発明によるプラズマディスプレイパネルの製造方法の一実施例を示す断面図である。
【図９Ｂ】本発明によるプラズマディスプレイパネルの製造方法の一実施例を示す断面図である。
【図９Ｃ】本発明によるプラズマディスプレイパネルの製造方法の一実施例を示す断面図である。
【図９Ｄ】本発明によるプラズマディスプレイパネルの製造方法の一実施例を示す断面図である。
【図９Ｅ】本発明によるプラズマディスプレイパネルの製造方法の一実施例を示す断面図である。
【図９Ｆ】本発明によるプラズマディスプレイパネルの製造方法の一実施例を示す断面図である。
【図１０】本発明によるプラズマディスプレイパネルの製造方法の一実施例で利用されるインクジェット注入方法を示す図である。
【図１】
2007250546.tif 000003
【図２】
2007250546.tif 000004
【図３】
2007250546.tif 000005
【図４】
2007250546.tif 000006
【図５Ａ】
2007250546.tif 000007
【図５Ｂ】
2007250546.tif 000008
【図５Ｃ】
2007250546.tif 000009
【図６】
2007250546.tif 000010
【図７】
2007250546.tif 000011
【図８Ａ】
2007250546.tif 000012
【図８Ｂ】
2007250546.tif 000013
【図８Ｃ】
2007250546.tif 000014
【図９Ａ】
2007250546.tif 000015
【図９Ｂ】
2007250546.tif 000016
【図９Ｃ】
2007250546.tif 000017
【図９Ｄ】
2007250546.tif 000018
【図９Ｅ】
2007250546.tif 000019
【図９Ｆ】
2007250546.tif 000020
【図１０】
2007250546.tif 000021